(57)【要約】【課題】生分解性の良い素材で針引き裂き強度が向上した疑似餌を提供する。【解決手段】エチレン性不飽和化合物と無水マレイン酸との共重合体のアンモニア反応物（Ａ）とゼラチン（Ｂ）との反応物からなり、必要により多糖類や１価及び／若しくは多価金属塩が配合されてなる魚釣り用ゲル状疑似餌。【選択図】なし【特許請求の範囲】
【請求項１】
エチレン性不飽和化合物と無水マレイン酸との共重合体のアンモニア反応物（Ａ）とゼラチン（Ｂ）との反応物からなることを特徴とする魚釣り用ゲル状疑似餌。
【請求項２】
さらに多糖類が配合されてなることを特徴とする請求項１記載の魚釣り用ゲル状疑似餌。
【請求項３】
さらに１価及び／又は多価金属塩が配合されてなることを特徴とする請求項１又は２記載の魚釣り用ゲル状疑似餌。
【請求項４】
前記（Ａ）がエチレン性不飽和化合物と無水マレイン酸との共重合体とアンモニアとの反応による反応生成物である請求項１〜３の何れか記載の魚釣り用ゲル状疑似餌。
【請求項５】
前記（Ａ）のエチレン性不飽和化合物がイソブチレン又はメチルビニルエーテルである請求項１〜３の何れか記載の魚釣り用ゲル状疑似餌。
【発明の詳細な説明】
【０００１】
【発明の属する技術分野】
本発明は、魚釣り用ゲル状疑似餌に関する。
【０００２】
【従来の技術】
ルアーフィッシングと呼ばれる魚釣りにおいては、ルアーという疑似餌が用いられる。この疑似餌には塩ビ等のプラスチックやゴム等が用いられてきたが、鳥や魚が誤飲した場合の害や、難分解性であるため河川や海洋の環境汚染が問題となってきた。そのため、生分解性の良い素材で構成される疑似餌、例えばタンパク質と水溶性多糖類を主成分とする疑似餌（例えば、特許文献１）、ゲル化したカードランからなる疑似餌（例えば、特許文献２）等が提案されている。
【０００３】
【特許文献１】
特開平６−３１９４１４号公報
【特許文献２】
特開２００１−３０９７３７号公報
【０００４】
【発明が解決しようとする課題】
しかしながら、これらの疑似餌は生分解性はよいものの、針引き裂き強度が十分でなく疑似餌に針をつけて投げた時、針と疑似餌の間の引張応力のため針によって疑似餌が裂けて、そのため疑似餌が外れたりする問題がある。
本願の目的は、生分解性の良い素材で針引き裂き強度が向上した疑似餌を提供することにある。
【０００５】
【課題を解決するための手段】
本発明者らは、上記の問題点を解決すべく鋭意検討した結果、本発明に到達した。
即ち、本発明は、エチレン性不飽和化合物と無水マレイン酸との共重合体のアンモニア反応物（Ａ）とゼラチン（Ｂ）との反応物からなることを特徴とする魚釣り用ゲル状疑似餌である。
【０００６】
【発明の実施の形態】
本発明においてエチレン性不飽和化合物と無水マレイン酸との共重合体のアンモニア反応物（Ａ）は、エチレン性不飽和化合物と無水マレイン酸との共重合体を作成した後にアンモニアと反応させたものでもよいし、無水マレイン酸とアンモニアとの反応物をエチレン性不飽和化合物と共重合したものでもよい。前者はエチレン性不飽和化合物と無水マレイン酸とを溶媒中で共重合して得られる共重合体にアンモニアを反応させることによって得られるものであり、後者は溶剤の存在下または不存在下に無水マレイン酸とアンモニアを反応させたものをエチレン性不飽和化合物と共重合して得られる。好ましくは前者である。
ここで使用されるエチレン性不飽和化合物は無水マレイン酸を共重合しうる不飽和化合物なら特に限定はなく、具体的には例えば、
【０００７】
（１）オレフィン系不飽和化合物
▲１▼直鎖状又は分岐状の炭素数２〜２４のオレフィン類［エチレン、プロピ      レン、ブテン−１，ブテン−２、イソブチレン、ｎ−ペンテン、イソプレン、２−メチル−１−ブテン、ｎ−ヘキサン、２−メチル−１−ペンテン、３−メチル−１−ペンテン、４−メチル−ペンテン、２−エチル−１−ブテン、ジイソブチレン、２−メチル−４−ジメチル−１−ペンテン、２−メチル−４−ジメチル−２−ペンテン、ドデセン、テトラデセン、ヘキサデセン、オクタデセン、ビニリデン（塩化ビニリデン、フッ化ビニリデン等）］；
▲２▼芳香族系オレフィン（スチレン、α−メチルスチレン、α−メチルスチレンスルホン酸等）；
▲３▼ハロゲン含有オレフィン（塩化ビニル、フッ化ビニル、四フッ化エチレン等）；
▲４▼窒素含有オレフィン（ニトロエチレン、アクリロニトリル等）；
▲５▼その他オレフィン（アリルアミン、ビニルスルホン酸等）；
【０００８】
（２）非オレフィン系不飽和化合物
▲１▼ビニルエーテル［メチルビニルエーテル、ポリオキシアルキレン（ｎ＝２〜２００）モノアリルモノアルキル（炭素数１〜２４）エーテル等］；
▲２▼アルキル基、ヒドロキシアルキル基の炭素数が１〜２２の（メタ）アクリル酸アルキルエステル又はヒドロキシアルキルエステル（アクリル酸メチ      ル、メタクリル酸メチル、アクリル酸ｎ−ブチル、アクリル酸２−ヒドロ      キシエチル、メタクリル酸２−ヒドロキシエチル、アクリル酸ヘキシル、      アクリル酸ベヘニル等）；
▲３▼カルボキシル基含有（メタ）アクリル酸エステル［（メタ）アクリル酸、    マレイン酸モノアルキルエステル、フマル酸、イタコン酸、イタコン酸グ    リコールモノエーテル等］；
▲４▼スルホン酸基含有不飽和化合物［３−スルホプロピル（メタ）アクリレー    ト等］；
▲５▼燐酸基含有不飽和化合物［（メタ）アクリル酸ヒドロキシアルキル燐酸モ    ノエステル、２−ヒドロキシエチル（メタ）アクリロイルホスフェート      等］；
【０００９】
▲６▼アクリルアミド［（メタ）アクリルアミド、Ｎ−メチル（メタ）アクリル    アミド等］；
▲７▼３級アミン又は第４級アンモニウム塩基含有不飽和化合物［ジメチルアミ    ノエチル（メタ）アクリレート、その４級化物（メチルクロライド、ジメ    チル硫酸、ベンジルクロライド、ジメチルカーボネート等の４級化剤を用    いて４級化したもの）等］：
▲８▼エポキシ基含有不飽和化合物［グリシジル（メタ）アクリレート等］；
▲９▼その他（Ｎ−ビニルピロリドン、プロピオン酸ビニル、酢酸ビニルをケン    化して得られるビニルアルコール等）；
等である。
これらの内好ましくは、直鎖状又は分岐状の炭素数２〜２４のオレフィン類及びビニルエーテルであり、好ましくはイソブチレン、メチルビニルエーテル及びポリオキシアルキレンモノアリルモノアルキルエーテルであり、特に好ましくはイソブチレン及びメチルビニルエーテルである。これらの単量体を単独で用いても良いし、また２種類以上を組み合わせても良い。
【００１０】
重合は上記エチレン性不飽和化合物と無水マレイン酸とを溶媒の存在下又は不存在下熱ラジカル重合、光ラジカル重合、アニオン重合等の公知の方法で重合出来る。重合は例えば０〜２００℃で常圧下又は加圧下にて行われる。熱ラジカル重合の場合はアゾ系化合物（アゾビスイソブチロニトリル等）、過酸化物（ｔ−ブチルパーオキシベンゾエート等）等の重合触媒が、光ラジカル重合の場合は光ラジカル開始剤（ベンゾインアルキルエーテル等）、増感剤（アントラキノン等）が、アニオン重合の場合はチーグラーナッタ系触媒、メタロセン系触媒等が併用される。得られた共重合物は溶媒を脱溶媒して使用してもよいし溶媒が存在したままでも使用しても良い。好ましくは脱溶媒したものである。
重合体中におけるエチレン性不飽和化合物と無水マレイン酸との組成比は、生成した共重合体のアンモニア反応物が水に溶解するものであればどの程度であっても差し支えない。無水マレイン酸とエチレン性不飽和化合物との組成比はモル比で通常１００：１〜１：１００であり、好ましくは１０：１〜１：１０であり、特に好ましくは５：１〜１：５である。また生成した共重合体の分子量は、通常２，０００〜５，０００，０００であり、好ましくは３，０００〜３，０００，０００である。
【００１１】
共重合体とアンモニアとの反応は種々の方法を採用することができるが、共重合体の固体粉末を溶剤中にスラリー状に分散させてアンモニアガスを溶媒中にバブリングしながら接触させる方法あるいは共重合体粉末をアンモニア水に溶解する方法などが好ましく採用される。共重合体とアンモニアとの反応比は共重合体に含まれる無水マレイン酸基１モルに対してアンモニア０．５〜２モル、好ましくは０．８〜２モルである。反応生成物の水溶液（５重量％の濃度）の２５℃における粘度は、通常５〜１００，０００ｃｐｓであり、好ましくは１０〜１０，０００ｃｐｓであり、特に好ましくは１５〜５，０００である。
【００１２】
本発明において、ゼラチン（Ｂ）としては、アルカリ処理ゼラチンのほか、酸処理ゼラチンを用いてもよく、またゼラチン加水分解物も用いることができ、少なくとも１個の遊離のアミノ基を持っていればよい。例えば、牛骨の無機物をとり除いてオセインとした後、消石灰の懸濁液中に漬けておき、牛皮は適当な大きさに切断し、水洗してから石灰液中に通常２〜３ケ月間漬ける。このような石灰液による前処理を行って得られるゼラチンをアルカリ処理ゼラチンという。これに対して豚皮を希塩酸又は希硫酸に数十時間漬けて処理して得られるゼラチンを酸処理ゼラチンという。ゼラチンの形状としては、粒状、粉末、シート状のものが使用でき、分子量としては３，０００〜３０，０００が好ましく、特にゲルの透明性かつ保形性を得るためには、分子量５，０００〜２０，０００が好ましい。
【００１３】
エチレン性不飽和化合物と無水マレイン酸との共重合体のアンモニア反応物
（Ａ）とゼラチン（Ｂ）との反応は、下式に様に反応して従ってゲル形成が進行するものと推定される。
エチレン性不飽和化合物と無水マレイン酸との共重合体にアンモニアを反応させると、共重合体中の無水マレイン酸部分が開裂し、部分的なアミドとアンモニウム塩との混合物が生成される。この構造が（Ａ）であり、このアミド基とゼラチン（Ｂ）のリジン残基のアミノ基とが反応し、ＮＨ3が脱離し、新たにアミド結合が形成され、その結果として三次元構造（ゲル化）が形成されると推定される。
【００１４】
【化１】
2004201626.tif 000002
【００１５】
エチレン性不飽和化合物と無水マレイン酸との共重合体のアンモニア反応物（Ａ）とゼラチン（Ｂ）との反応において、使用比率はゼラチンの遊離アミノ基の数により一概に特定できないが、透明性かつ保形性を得るには（Ｂ）１００質量部に対して（Ａ）を好ましくは３〜５０質量部、より好ましくは５〜４０質量部で反応させるのがよい。
（Ａ）と（Ｂ）の反応方法としては、例えば▲１▼（Ａ）と（Ｂ）を直接混合する方法、▲２▼（Ａ）の水溶液に（Ｂ）を混合する方法、▲３▼（Ｂ）の水溶液に（Ａ）を混合する方法、▲４▼（Ａ）（Ｂ）それぞれの水溶液を予め調整した後両者を混合する方法があるが、均一なゲルを得やすく、好ましい方法は▲４▼である。
【００１６】
（Ａ）と（Ｂ）との反応が進むと系の粘度が上昇してくる。更に進むとゲル化する。反応の終点はゲル強度によって確認出来る。（Ａ）と（Ｂ）とを反応する際の温度は特に限定はないが、例えば４０〜６０℃で行う場合には数時間で反応が完結し、室温で反応する場合には１昼夜を要する。
【００１７】
（Ａ）と（Ｂ）とが反応した後透明性の大きな水系ゲルが得られる。透明性は透過率（％）で測定が出来る。水系ゲルの透過率（％）は通常７０〜１００、好ましくは８０〜１００、特に好ましくは９０〜１００である。
（透過率の測定法）１０ｍｍ厚のガラス製セル中に室温で１日放置してゲルを作成し２５℃に温調した後、分光光度計（島津製作所製、ＵＶ−１２００）にて可視光（７００ｎｍ）の透過率を測定した。
【００１８】
本発明の疑似餌は上記反応物であるゲルから構成されるが、この疑似餌中にはさらに多糖類を配合するのが好ましい。多糖類を配合すると疑似餌のゲル強度が向上し、増量となるので疑似餌中の水分が少なくなり加水分解を受けにくくなるという効果がある。
このような多糖類としては、例えば下記のものが挙げられる。
(i)ホモグリカン；
セルロース、デンプン、グリコーゲン、カロニン、ラミナラン、デキストラン、カラギーナン等のグルカン；イヌリン、レバン等のフルクタン、ゾウゲヤシマンナン等のマンナン；キシラン；ペクチン；プルラン；アルギン；キチン等；
(ii)ヘテログリカン；
グアラン；メスキットガム、ガッチガム；アラビアガム、タマリンドガム等：これらの一種又は二種以上が使用できる。二種以上混合されたものとしては、例えば水飴、グラニュー糖等が好ましい。
これらの内で好ましくは生分解性が良い水溶性多糖類であり、より好ましくはデキストラン、カラギーナン、ペクチン、プルラン、アラビアガム、タマリンドガム及び混合物の水飴、グラニュー糖である。
【００１９】
疑似餌を構成するゲルは上記（Ａ）と（Ｂ）の反応物であるが、前記の様に
（Ａ）及び（Ｂ）を直接反応してゲルとする場合もあるが、水で希釈してゲル化する場合は水を含んだゲルとなる。上記の多糖類の配合量は、ゲル全体の重量１００重量部に対して好ましくは１〜２００重量部であり、より好ましくは１０〜１５０重量部である。１重量部以上であるとゲルの物性である破断強度、針引き裂き強度が良く、２００重量部以下であるとゲルの物性である伸び率が良い。
【００２０】
さらに、この疑似餌中にはゲルの水への膨潤や溶解を抑制するために、１価及び／又は多価金属塩を配合するのがより好ましい。金属の対イオンとしては水中でイオンとなるものであれば特に限定はない。１価塩はアルカリ金属塩であり、例えば塩化ナトリウム、塩化カリウム等のハロゲン化物、硫酸ナトリウム等の硫酸化物、硝酸カリウム等の硝酸塩等）、多価金属塩としては２〜４価の金属塩が好ましい。具体的にはアルカリ土類金属塩（塩化カルシウム、塩化マグネシウム等のハロゲン化物、硫酸カルシウム等の硫酸化物等）の２価塩金属；塩化アルミニウム、硫酸アルミニウム等のアルミニウム塩；塩化第二鉄、硫酸第二鉄、硫酸銅、硫酸ニッケル等の重金属塩；及びこれらの二種以上の配合、又は複合塩である明礬類等が挙げられる。これらの内で好ましくは塩化ナトリウム、塩化カルシウム、明礬類である。添加量はゲル１００重量部に対して、好ましくは０．１〜１０重量部であり、より好ましくは０．５〜５重量部である。
【００２１】
疑似餌を作成するには、ゲル形成後に多糖類、金属塩等を入れることはできないので、ゲル形成前の（Ａ）又は（Ｂ）中（好ましくは水溶液中に）に配合した後ゲルを上記の製造条件でゲルを形成するのが好ましい。予めこの水溶液又は水分散液を作成しておき（Ａ）（Ｂ）の水溶液と混合してもよいし、最初から（Ａ）（Ｂ）と共存させておき混合してもよい。（Ａ）（Ｂ）を混合する際には多糖類、金属塩等の添加物は混合されていないといけない。混合装置としては混合できる公知の装置であれば特に限定はない。例えば、ビーカー、カッターミキサー、ジューサーミキサー又はホモジナイザー等が挙げられる。混合物の粘度、溶解度に応じて装置を選定するのがよい。
上記の様に（Ａ）と（Ｂ）とのゲル化反応は温度によって異なるが、いずれも混合してから数時間は取り扱いが可能であるが、好ましくは混合後１〜２時間の内に次の工程に移るのがよい。
【００２２】
疑似餌の作成方法としては、公知の作成方法でよく、特に限定はない。例えば平板上に好ましくは厚さ１〜３０ｍｍ、より好ましくは２〜２０ｍｍに混合液を塗布し、この厚みのゲルを作成し、それを任意の形状にナイフでカットしたり、型を使ってくりぬいたりして疑似餌を作成する方法；最初からモールドに混合液を入れゲル化してから取り出し、必要に応じてさらに加工する方法等が挙げられる。後者のモールドの形状は疑似餌状がこのましく、モールドとしては分割できる形状のものが好ましい。
【００２３】
また、疑似餌を作成する際に他の添加剤等を併用することが出来る。例えば、ゲルの弾力性、粘度、強度等を調整するために、炭素数１〜１２のアルコール（メタノール、エタノール等）、炭素数２〜２０で価数２〜６価の多価アルコール（グリセリン、ソルビトール等）、キサンタンガム、ローカストビーンガム等を添加してもよい。添加量はゲル１００重量部に対して、好ましくは３〜２０重量部であり、より好ましくは５〜１５重量部である。
集魚剤として、アミノ酸、核酸（例えば５‘−リボヌクレオチド２Ｎａ、５‘−イノシン酸Ｎａ等）。魚のすり身あるいは内蔵、イカ肝油、さなぎ油、フィッシュ・ソリュブル、ニンニク粉、食塩等が挙げられる。集魚剤の量はゲル１００重量部に対して０．１〜２０重量部が好ましい。
製品の実使用条件を向上するために防腐剤を加えても良い。防腐剤の量は、ゲル１００重量部に対して０．０１〜５重量部が好ましい。
さらに、食用色素を添加して任意の色に着色してもよい。色素の添加量はゲル１００重量部に対して０．０００１〜０．５重量部が好ましい。
【００２４】
この様にして作成した疑似餌は、引張試験における破断強度は好ましくは３〜１５ｋｇ／ｃｍ2であり、より好ましくは４〜１０ｋｇ／ｃｍ2である。伸び率は好ましくは２００〜８００％であり、より好ましくは３００〜５００％である。この様に本発明の疑似餌は伸び率が大きくて引張強度も大きいのでやわらかくて弾力性がある。破断強度、伸び率は下記引張試験で行った。
（引張試験）引張強度試験機を用いて、厚さ３ｍｍ×幅５ｍｍの試料片を２００ｍｍ／分で引っ張り、破断強度、破断伸び率を測定した。
【００２５】
針引き裂き試験における引裂強度は好ましくは２〜４ｋｇ／ｃｍ2であり、割れ方向は針が進行方向にある程度進入した後、針の進行方向約９０度に割れるものである。
（針引き裂き試験）引張強度試験機を用いて、厚さ３ｍｍ×幅５ｍｍの試料片の片側中央から１０ｍｍの場所に針を垂直に刺した後、針に対して直角の方向に試料片を２００ｍｍ／分で引っ張り、引裂強度、針周辺部の割れる方向を測定した。
横・・・針が進行方向に侵入せず、すぐ針の進行方向に対して直角に割れが生ずる。
縦→横・・・針が進行方向にある程度侵入した後、針の進行方向に対して直角に割れが生ずる。
この様に針引き裂き試験における引裂強度が大きく針から疑似餌が外れることが少ない。
高温（７０℃）での安定性についても２４時間何らの変化もなく耐熱安定性が良く、取り扱い易い。
【００２６】
【実施例】
以下の実施例により本発明を更に説明するが、本発明はこれに限定されるものではない。以下において、部は質量部を表す。
【００２７】
実施例１
（１）溶液Ａの調製
ゼラチンＳＥ−１  １６部にイオン交換水２０部を加え６０〜７０℃に加温して均一に溶解した。
注）ゼラチンＳＥ−１：アルカリ処理ゼラチン、ニッピゼラチン工業社製
（２）シロップの調製
水飴（日食ハイマルトースＭＣ−５５；日本食品加工社製）２０部、グラニュー糖（新光製糖社製）２１．２部、ソルビトール（ソルビットＴ−７０；東和化成工業社製）７部、食用ラック色素  ０．００４ｇにイオン交換水１０部を加えて溶解し、９０℃に３時間加熱して糖度８２％まで煮詰める。
（３）溶液Ｂの調整
塩化カルシウム  １．５ｇにイオン交換水  １．５ｇを加えて４０℃に加温して溶解する。
（４）溶液Ｃの調整
イソバン０４  ３．２部にイオン交換水５．６８部とアンモニア含有量２９％のアンモニア水溶液１．９２部とを加え室温下で攪拌すると１時間で均一に溶解した。アンモニア中和率８０％の均一に溶解したイソバン０４の水溶液を得た。注）イソバン０４：イソブチレン／無水マレイン酸共重合体、重量平均分子量６×１０4；クラレ社製
（４）疑似餌の調製
上記シロップに溶液Ａ、溶液Ｂ、溶液Ｃの全量を加えて均一で透明な水溶液を調製した。このようにして得られた溶液を１５ｃｍ×１５ｃｍのガラス平板上に厚さ３ｍｍに塗布して室温で１日放置して、ゲル化反応を行わしめ、均一で透明なゲルを得た。そのゲルをカッターナイフで切り取りゲル状疑似餌を得た。
【００２８】
実施例２
（１）溶液Ｄの調整
ＧａｎｔｒｅｚＡＮ１１９  ３．２部にイオン交換水５．２部とアンモニア含有量２９％のアンモニア水溶液２．４部とを加え室温下で攪拌すると３０分で均一に溶解した。アンモニア中和率１００％の均一に溶解したＧａｎｔｒｅｚＡＮ１１９の水溶液を得た。
（２）疑似餌の調製
実施例１の（４）において、溶液Ｃに代えて溶液Ｄを用いた以外は実施例１の（４）と同様にして均一で透明なゲル状疑似餌を得た。
【００２９】
比較例１
下記に示す組成をジューサーミキサーによって１分間、激しく攪拌して溶液を得た。
カードラン                ２４ｇ
グルタミン酸ナトリウム      ８ｇ
食塩                        ８ｇ
ワキシーコーンスターチ    ２０ｇ
水                      ４００ｇ
この溶液を、焼き物用器械の表面温度１３０℃に調整した焼き型に入れ焼成した。溶液を充填して５分焼成後、生地を反転させてさらに５分焼成して焼型から取り出した。厚さ３ｍｍに切り取りゲル状疑似餌を得た。
カードラン；発酵多糖類；武田薬品工業社製
【００３０】
比較例２
ゼラチンＳＥ−１（上記）３５部、アラビックコールＳＳ（アラビアガム：三栄薬品貿易社製；粘度９０〜１５０ｃｓｔ、ＰＨ４．０〜４．５）８．３部とを混合攪拌した。これにイオン交換水６２部を加え、１時間室温に放置し、ゼラチンとアラビアガムとを膨潤した後、６０℃の温浴中で加熱し完全に溶解した。溶解後減圧して溶液の脱泡処理を行った。この溶液にトランスグルタミナーゼ（SIGMA  CHEMICAL  CO.社製；1.9units/mg）０．０１ｇをイオン交換水１ｇに溶解した酵素溶液を添加し、よく攪拌した後、１５ｃｍ×１５ｃｍのガラス平板上に厚さ３ｍｍに塗布して、６０℃の乾燥機中で５時間加熱して、酵素による架橋重合反応を進行させゲル化を促進させた。そのゲルをカッターナイフで切り取りゲル状疑似餌を得た。
【００３１】
実施例１〜２，比較例１〜２について、引張強度、伸び率、針引裂強度、耐水性、耐熱性を測定した結果を表１に示す。
試験方法は、以下のとおりである。
（引張試験）上記に同じ
（針引き裂き試験）上記に同じ
評価基準
横・・・針が進行方向に侵入せず、すぐ針の進行方向に対して直角に割れが生ずる。
縦→横・・・針が進行方向にある程度侵入した後、針の進行方向に対して直角に割れが生ずる。
（耐熱性）疑似餌を７０℃の恒温槽中に２４時間放置して、疑似餌が破壊されて液状になるかどうかをみる。
○・・・変化なし
△・・・わずかに破壊され液状の部分がある。
×・・・液状になる。
【００３２】
【表１】
2004201626.tif 000003
【００３３】
【発明の効果】
本発明の魚釣り用ゲル状疑似餌は下記の効果を奏する。
（１）針引き裂き強度が大きく針から疑似餌が外れることが少ない。
（２）主としてゼラチンから構成されているので、生分解性が良く環境汚染の問題が少ない。
（３）伸び率が大きくて引張強度も大きいのでやわらかくて弾力性がある。
（４）耐熱性（７０℃での安定性）が良く、取り扱い易い。
（５）混合するだけでゲルが生成できるので容易に疑似餌ができる。